СПОСОБ ПОЛУЧЕНИЯ ТЕРМО- И ТЕПЛОСТОЙКИХ ПОЛИМЕРОВ НА ОСНОВЕ ТРИС-[(1-ГАЛОГЕНМЕТИЛ-2-МЕТАКРИЛОКСИ)ЭТОКСИ]ФОСФИНОВ
METHOD OF PRODUCING THERMO- AND HEAT-RESISTANT POLYMERS BASED ON TRIS-[(1-HALOMETHYL-2-METHACRYLOXY)ETHOXY]PHOSPHINES

Настоящее изобретение относится к области полимеризационных процессов, в частности к разработке реакционноспособных фотополимеризующихся композиций, которые могут быть использованы для ускоренного формирования термо- и теплостойких покрытий с пониженной горючестью.
Известен способ получения полимерного продукта трисгидроксиметилфосфина с реагентом(ами), который может быть осуществлен при температуре 20°С - 80°С и/или давлении 70-500 кПа, и/или рН 6,0-7,0. Полимерный продукт, полученный путем взаимодействия трисгидроксиметилфосфина с реагентом(ами), может быть выделен и получен путем осаждения и фильтрования получающегося в результате твердого полимера, или путем упаривания растворителя до точки образования геля и сбора желатинообразного продукта путем слива оставшейся жидкости [патент RU 2648043, C07F 9/50, опубл. 22.03.2018].
К недостаткам данного способа относится сложность осуществления полимеризации, поскольку для протекания процесса необходимо создать высокую температуру, давление и поддерживать узкий интервал рН (от 6 до 7). При этом по данной схеме невозможно получить наливную композицию большой площади, поскольку ограничение создания таких композиций размер термокамеры.
Наиболее близким является способ получения из три-(β-метакрилоил-α-галогенметилэтил)фосфитов полимеров с пониженной горючестью и повышенной тепло- и термостойкостью, заключающийся в блочной полимеризации соответствующих соединений в формах из силикатного стекла при температуре 60-100°С и концентрации инициатора 0,5 мас. % [патент SU 809856, C07F 9/141, опубл. 30.07.1994].
Основным недостатком прототипа является то, что данный процесс является многостадийным, а получаемый полимер по данному способу обладает более низкими показателями теплостойкости. Так же по данному способу невозможно получать наливные изделия большой площадью, поскольку процесс сшивания осуществляется при повышенных температурах и ограничивается размерами термокамеры.
Задачей изобретения является разработка нового универсального способа получения термо- и теплостойких полимеров на основе трис-[(1-галогенметил-2-метакрилокси)этокси]фосфинов, позволяющего получать полимеры как формовочным, так и заливным или наливным методами, а также формировать защитные покрытия.
Техническим результатом предлагаемого решения является упрощение способа получения термо- и теплостойких полимеров на основе трис-[(1-галогенметил-2-метакрилокси)этокси]фосфинов, повышение термостабильности полимеров, а также расширение областей их применения.
Технический результат достигается в способе получения термо- и теплостойких полимеров на основе трис-[(1-галогенметил-2-метакрилокси)этокси]фосфинов, заключающийся в радикальной полимеризации трис-[(1-галогенметил-2-метакрилокси)этокси]фосфина в присутствии инициатора полимеризации, взятого в количестве 0,5 масс. % от мономера, при этом полимеризацию ведут в присутствии ультрафиолетового облучения, а в качестве инициатора полимеризации используют фотоинициатор - бисфенил(2,4,6-триметилбензоил)фосфиноксид.
Сущность изобретения заключается в способе получения полимерных композиций на основе трис-[(1-галогенметил-2-метакрилокси)этокси]фосфинов, отверждаемых в течение 18 минут в присутствии бисфенил(2,4,6-триметилбензоил)фосфиноксида (ВАРО) под действием ультрафиолетового (УФ) облучения. Состав полимерной композиции представлен в таблице 1.
Заявляемый способ позволяет получать стабильные при условии хранения в темноте композиции, способные при УФ-облучении к формированию, как формованного полимерного изделия, так и адгезионно связанного с субстратом полимерного покрытия. Композиция может храниться в готовом виде в защищенной от света емкости или готовиться непосредственно перед полимеризацией. Полимеризация может осуществляться в формах или на защищаемых поверхностях, на которые композиция наноситься наливным способом. Способ обеспечивает быстрое формирование полимера посредством облучения композиции любыми доступными источниками УФ-излучения, например, ртутной лампой мощностью 365 нм или солнечным светом.
Способ позволяет осуществлять полимеризацию в УФ камере, но и солнечным УФ, что позволяет производить покрытие объектов большой площадью и на открытом воздухе.
Свойства полученных на основе фосфорсодержащих метакрилатов полимеров представлены в таблице 2.
Из данных, приведенных в таблице 2 видно, что полимеры, полученные по заявленному способу при сохранении на уровне своих теплостойких и негорючих свойств, обладают повышенной термостабильностью.
Пример 1. Получение трис-[(1-галогенметил-2-метакрилокси)этокси]фосфина.
а). В четырехгорлый реактор, снабженный мешалкой, капельной воронкой, обратным холодильником и термометром, предварительно продутый сухим аргоном в течение 30 минут (продувка аргоном осуществляется на протяжении всего процесса), загрузили 5 г (0,036 моль) треххлористого фосфора. К нему при постоянном перемешивании через капельную воронку прикапали (со скоростью, обеспечивающей нагрев реакционной массы не выше 15°С) смесь 15,49 г (0,11 моль) глицидилметакрилата (ГМАК) и 0,155 г (1% масс. от массы ГМАК) нитрозодифениламина. При добавлении смеси реактор охлаждали ледяной водой. По окончании добавления смеси, полученную реакционную массу выдержали час при 40°С.
Для выделения продукта, реакционную массу вакуумировали в течение 30 мин, отфильтровали на фильтре Шота и еще раз вакуумировали.
Выход трис-[(1-хлорметил-2-метакрилокси)этокси]фосфина составил 100%.
б). Синтез трис-[(1-бромметил-2-метакрилокси)этокси]фосфина осуществляли аналогично примеру 1а) с использованием 5 г (0,0185 моль) трехбромистого фосфора, 7,86 г (0,055 моль) глицидилметакрилата и 0,079 г нитрозодифениламина. Выход продукта составил 100%
Идентификацию полученных продуктов проводили при помощи ЯМР спектроскопии и ИК-Фурье.
1
Спектр ЯМР Н (300 MHz, CDCl3) δ, м.д.: 1.85 (с, 9Н) 3.51 (м, 6Н) 3.72 (м, 6 Н) 4,20 (м, 6 Н) 4,42 (м, 6 Н) 5,55 (с, 6 Н) 6,6 (с, 6 Н) 4,62 (м, 3 Н) (д, J=1.7 Hz, 1 Н).
13
Спектр ЯМР С (CDCl3, δ, м.д, TMS): 17,9 (С-3); 41,5; 62,4; 69,9; 124,3; 134,5; 164,5
31
3
Спектр ЯМР Р δ, м.д.: 140,54 (P(OR)).
-1
-1
-1
-1
ИК-спектры содержат характерные полосы поглощения валентных колебаний С=O (1720 см), С=С (1640 см), С-Hal (760-770 см). Отсутствуют полосы поглощения, соответствующие колебаниям эпоксидного цикла (860 и 910 см) и Р=O (1280-1300 см-1).
Пример 2. Получение полимеров на основе трис-[(1-галогенметил-2-метакрилокси)этокси] фосфинов
а). К 2 г трис-[(1-хлорметил-2-метакрилокси)этокси]фосфина добавляли 0,01 г фотоинициатора бисфенил(2,4,6-триметилбензоил)фосфиноксида. При нагревании до 60°С и периодическом перемешивании, в течение 15 минут получают однородный раствор.
Свободнолитьевым методом заполняли силиконовую форму в толщине 2,5-3,0 мм и подвергали облучению под действием полного спектра источника УФ-света с расстояния 25 см в течение 8-15 минут.
б). Пример осуществляется аналогично примеру 2а), за исключением использования 2 г трис-[(1-бромметил-2-метакрилокси)этокси]фосфина
Таким образом, простой способ получения термо- и теплостойких полимеров на основе трис-[(1-галогенметил-2-метакрилокси)этокси]фосфинов, заключающийся в радикальной полимеризации трис-[(1-галогенметил-2-метакрилокси)этокси]фосфина в присутствии фотоинициатора - бисфенил(2,4,6-триметилбензоил)фосфиноксида, взятого в количестве 0,5 масс. % от мономера, и ультрафиолетового облучения, позволяет получать термо- и теплостойкие полимеры на основе трис-[(1-галогенметил-2-метакрилокси)этокси]фосфинов с повышенной термостабильностью и расширяет области их применения.